(57)【要約】【課題】鋭利なもので突いたり、鋭利なものを押し付けたりしても、耐衝撃層の変形を防ぎ、他の積層材の塑性変形を予防することができ、且つガラスに貼る際に先貼りの問題が起こらない、フラットディスプレイ用耐衝撃シート、プラズマディスプレイ用光学フィルタ、及びプラズマディスプレイパネルを提供する。【解決手段】厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有するフラットディスプレイ用耐衝撃シート、及びこれを用いたプラズマディスプレイ用光学フィルタ、プラズマディスプレイパネルである。【選択図】図１
2007272151.tif 000002
【特許請求の範囲】
【請求項１】
厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有する、フラットディスプレイ用耐衝撃シート。
【請求項２】
前記耐衝撃層のガラス密着性が３〜２０Ｎ／２５ｍｍである請求項１に記載のフラットディスプレイ用耐衝撃シート。
【請求項３】
プラズマディスプレイパネルの表示面に直接貼付されるための光学フィルタであって、厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有することを特徴とするプラズマディスプレイ用光学フィルタ。
【請求項４】
前記耐衝撃層のガラス密着性が３〜２０Ｎ／２５ｍｍであることを特徴とする請求項３に記載のプラズマディスプレイ用光学フィルタ。
【請求項５】
前記光学フィルタの直接貼付される面を構成する層が前記耐衝撃層であることを特徴とする、請求項３又は４に記載のプラズマディスプレイ用光学フィルタ。
【請求項６】
透明基材の厚みの合計が５０〜１８８μｍであることを特徴とする、請求項３乃至５のいずれかに記載のプラズマディスプレイ用光学フィルタ。
【請求項７】
近赤外線吸収化合物を含む樹脂層を有し、８００〜１１００ｎｍの波長範囲の透過率が４０％以下であることを特徴とする、請求項３乃至６のいずれかに記載のプラズマディスプレイ用光学フィルタ。
【請求項８】
ネオン光５６０〜６３０ｎｍの波長範囲に最大吸収波長を持つネオン光吸収化合物を含む樹脂層を有し、該波長範囲における最大吸収波長の透過率が３０％以下であることを特徴とする、請求項３乃至７のいずれかに記載のプラズマディスプレイ用光学フィルタ。
【請求項９】
可視光３８０〜７８０ｎｍの波長範囲の透過率が４０％以上であることを特徴とする、請求項３乃至８のいずれかに記載のプラズマディスプレイ用光学フィルタ。
【請求項１０】
プラズマディスプレイ装置から発生する静電気及び／又は電磁波ノイズをシールドする電磁波遮蔽層を有することを特徴とする、請求項３乃至９のいずれかに記載のプラズマディスプレイ用光学フィルタ。
【請求項１１】
請求項３乃至１０のいずれかに記載の光学フィルタが表示面に直接貼付されてなるプラズマディスプレイパネル。
【発明の詳細な説明】
【技術分野】
【０００１】
本発明は、フラットディスプレイ用耐衝撃シート、プラズマディスプレイ用光学フィルタ、プラズマディスプレイパネルに関するものである。
【背景技術】
【０００２】
近年、種々の電子機器の表示パネルとして、大画面パネルを作製可能なＰＤＰ（プラズマディスプレイパネル）、ＦＥＤ（フィールドエミッションディスプレイ）、ＬＣＤ（液晶ディスプレイ）等のフラットディスプレイが注目されている。このようなフラットディスプレイは、大型化が進む中、ディスプレイの前面ガラスの厚みが薄く、且つ割れ易いという問題を有していた。
【０００３】
従来、ＰＤＰ等のフラットディスプレイの前面ガラス破損を防止するために、前面ガラスの前方に数ミリの間隔をおいて、アクリル樹脂や強化ガラス等からなる保護板を設け、フラットディスプレイパネルに衝撃が加わることを防止していた。しかし、このような保護構造は、フラットディスプレイパネルの軽量化、薄型化の妨げとなる問題があった。さらに、パネルの前面ガラスと保護板との間に空間があるため、蛍光灯等の外光の映り込みによる画質低下を生じたり、僅かな振動により画像の歪みを生じるといった問題があった。
【０００４】
そこで、ＰＤＰの前面ガラスの破損を防止するための技術として、前面ガラスに直接保護板等を貼り付ける技術が種々検討されている。例えば特許文献１等には、保護板を接着層を介してパネルの前面ガラスに接着する構造が提案されているが、この構造では衝撃が前面ガラスに伝わり易く、前面ガラスの破損防止効果が充分に得られない問題があった。さらに別な技術として、特許文献２には、フラットディスプレイパネルの前面ガラスに透明な粘着剤層を介して、割れ防止層（衝撃緩和層）Ｂとその上の飛散防止層Ａとの順に透明な合成樹脂からなる２つの層を積層し、飛散防止層Ａのせん断弾性率が２×１０8Ｐａ以上であり、割れ防止層Ｂのせん断弾性率が１×１０4〜２×１０8Ｐａの範囲内である衝撃緩和積層体が提案されている。また、特許文献３には、フラットディスプレイパネル本体の前面ガラスに接合される耐衝撃フィルムであって、せん断弾性率が１×１０3Ｐａ〜１×１０6Ｐａの透明な合成樹脂からなり平面型ディスプレイパネルの前面ガラス側の第１の層と、せん断弾性率が１×１０8Ｐａ以上の透明な合成樹脂からなり該第１の層よりも視認側の第２の層と、せん断弾性率が１×１０6Ｐａ以上１×１０8Ｐａ未満の透明な合成樹脂からなり該第２の層よりも視認側の第３の層とを含むことを特徴とする平面型ディスプレイパネル用耐衝撃フィルムが提案されている。
【０００５】
【特許文献１】特開２０００−１５６１８２号公報
【特許文献２】特開２００１−２６６７５９号公報
【特許文献３】特開２００３−２４６０１５号公報
【発明の開示】
【発明が解決しようとする課題】
【０００６】
しかし、これらようにＰＤＰの前面ガラスの割れを防止するために耐衝撃層を設ける場合、例えばつめなどの鋭利なもので突いたり、鋭利なものを押し付けたりすると、耐衝撃層の変形と共に、耐衝撃層以外の他の積層材が塑性変形してしまい、当該積層材に一度生じた凹みが完全に復元しない性質（以下「クニック性」ということがある）を有するという問題がある。上記特許文献２又は特許文献３に記載されている積層体を耐衝撃層として用いても、凹みが復元しない問題があるか、或いは、当該積層体のせん断弾性率が比較的高い層の膜厚が厚すぎて、ラミネートロールの局面に追従せずラミネートロールが当たる前にガラスに貼り付いて気泡を混入する（以下、「先貼り」ということがある。）というガラスに貼る際の問題が発生し、現実的には採用しがたいものであった。
【０００７】
本発明は以上のような問題点を考慮してなされたものであり、鋭利なもので突いたり、鋭利なものを押し付けたりしても、耐衝撃層の変形を防ぎ、他の積層材の塑性変形を予防することができ、且つガラスに貼る際に先貼りの問題が起こらない、フラットディスプレイ用耐衝撃シート、プラズマディスプレイ用光学フィルタ、及びプラズマディスプレイパネルを提供することを目的とする。
【課題を解決するための手段】
【０００８】
本発明に係るフラットディスプレイ用耐衝撃シートは、厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有することを特徴とする。
本発明のフラットディスプレイ用耐衝撃シートは、耐衝撃層の厚み及び引っ張り弾性率、並びにクニック性向上層の厚み及びユニバーサル硬さを上記範囲とし、クニック性向上層が耐衝撃層よりも視聴者側に来るようにフラットディスプレイの前面に設置することにより、当該耐衝撃シートに他の積層材を積層した光学フィルムをフラットディスプレイの前面に貼り合わせて用いる際に、前面から鋭利なもので突いたり、鋭利なものを押し付けたりしても耐衝撃層は大きな変形を生じることなくフラットディスプレイの前面にかかる衝撃を吸収することができるため、耐衝撃層以外の他の積層材機能層に塑性変形による歪みが生じず、視認性を向上させることができる。また、上記クニック性向上層のユニバーサル硬さと膜厚によれば、ラミネートロールに追随するので、ガラスに貼る際の先貼りの問題が起こらない。
【０００９】
また、本発明に係るフラットディスプレイ用耐衝撃シートは、前記耐衝撃層のガラス密着性が３〜２０Ｎ／２５ｍｍであることが好ましい。このような耐衝撃シートは、当該耐衝撃層によりフラットディスプレイの前面ガラスに直接貼り合わせて、衝撃を吸収することができ、且つ貼り合わせ後に使用中の剥がれ、膨れ、ずれ落ち等が起き難い。一方、貼り合わせた後に剥離が容易なため、剥離後のフラットディスプレイを再利用可能である。
【００１０】
本発明に係るプラズマディスプレイ用光学フィルタは、プラズマディスプレイパネルの表示面に直接貼付されるための光学フィルタであって、厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有することを特徴とする。
【００１１】
このような光学フィルタは、耐衝撃層の厚み及び引っ張り弾性率、並びにクニック性向上層の厚み及びユニバーサル硬さを上記範囲とし、クニック性向上層が耐衝撃層よりも視聴者側に来るようにＰＤＰの前面に設置することにより、当該光学フィルムをＰＤＰの前面に貼り合わせて用いる際に、前面から鋭利なもので突いたり、鋭利なものを押し付けたりしても耐衝撃層は大きな変形を生じることなくＰＤＰの前面にかかる衝撃を吸収することができるため、耐衝撃層以外の他の積層材に塑性変形による歪みが生じず、視認性を向上させることができる。また、上記クニック性向上層のユニバーサル硬さと膜厚によれば、ラミネートロールに追随するので、ガラスに貼る際の先貼りの問題が起こらない。
【００１２】
また、本発明に係るプラズマディスプレイ用光学フィルタは、前記耐衝撃層のガラス密着性が３〜２０Ｎ／２５ｍｍであることが好ましい。このような光学フィルタは光学フィルタの直接貼付される面を構成する層を前記耐衝撃層とすることが可能である。この場合には、表示面に対して、使用上問題がない接着性を有しながら、剥離が容易なため、剥離後のプラズマディスプレイパネルを再利用可能である。
本発明のプラズマディスプレイ用光学フィルタは、透明基材の厚みの合計が５０〜１８８μｍであることが好ましい。この場合には、クニック性向上層の分だけ増してしまう光学フィルタの厚みの合計を、抑えることができる。
【００１３】
また、本発明に係るプラズマディスプレイ用光学フィルタは、近赤外線吸収化合物を含む樹脂層を有し、８００〜１１００ｎｍの波長範囲の透過率が４０％以下であることが、ディスプレイ内部から放出され、他の機器に誤動作を与え得る近赤外線を遮断する点から好ましい。
また、本発明に係るプラズマディスプレイ用光学フィルタは、ネオン光５６０〜６３０ｎｍの波長範囲に最大吸収波長を持つネオン光吸収化合物を含む樹脂層を有し、該波長範囲における最大吸収波長の透過率が３０％以下であることが、ディスプレイ内部から放出され、色調に影響を与えるネオン光を遮断する点から好ましい。
【００１４】
また、本発明に係るプラズマディスプレイ用光学フィルタは、可視光３８０〜７８０ｎｍの波長範囲の透過率が４０％以上であることが、透明性の高い光学フィルタを得る点から好ましい。
また、本発明に係るプラズマディスプレイ用光学フィルタは、プラズマディスプレイ装置から発生する静電気及び／又は電磁波ノイズをシールドする電磁波遮蔽層を有することが、電磁波の放出の強さを規格内に低減化する点から好ましい。
【００１５】
また、本発明に係るプラズマディスプレイパネルは、前記本発明に係るプラズマディスプレイ用光学フィルタが表示面に直接貼付されてなるものである。
本発明に係るプラズマディスプレイパネルは、前記本発明に係る光学フィルタが表示面に直接貼付されてなるため、パネルの前面ガラスと保護板との間に空間がなく、また、前面から鋭利なもので突いたり、鋭利なものを押し付けたりしても耐衝撃層は大きな塑性変形を生じることなくＰＤＰの前面にかかる衝撃を吸収することができるため、耐衝撃層以外の他の積層材に塑性変化が生じず、視認性を向上させることができ、且つ、パネルの軽量化及び薄型化を実現可能である。
【発明の効果】
【００１６】
本発明のフラットディスプレイ用耐衝撃シートは、耐衝撃層の厚み及び引っ張り弾性率、並びにクニック性向上層の厚み及びユニバーサル硬さを上記範囲とし、クニック性向上層が耐衝撃層よりも視聴者側に来るようにフラットディスプレイの前面に設置することにより、当該耐衝撃シートに他の積層材を積層した光学フィルムをフラットディスプレイの前面に貼り合わせて用いる際に、前面から鋭利なもので突いたり、鋭利なものを押し付けたりしても耐衝撃層は大きな変形を生じることなくフラットディスプレイの前面にかかる衝撃を吸収することができるため、耐衝撃層以外の他の積層材に塑性変形による歪みが生じず、視認性を向上させることができる。また、ガラスに貼る際に先貼りの問題が起こらないものである。
【００１７】
本発明のＰＤＰ用光学フィルタは、耐衝撃層の厚み及び引っ張り弾性率、並びにクニック性向上層の厚み及びユニバーサル硬さを上記範囲とし、クニック性向上層が耐衝撃層よりも視聴者側に来るようにＰＤＰの前面に設置することにより、当該光学フィルムをＰＤＰの前面に貼り合わせて用いる際に、前面から鋭利なもので突いたり、鋭利なものを押し付けたりしても耐衝撃層は大きな変形を生じることなくＰＤＰの前面にかかる衝撃を吸収することができるため、耐衝撃層以外の他の積層材に塑性変形による歪みが生じず、視認性を向上させることができる。また、ガラスに貼る際に先貼りの問題が起こらないものである。
本発明に係るプラズマディスプレイパネルは、耐衝撃性を有しながら、光学フィルタに凹みが生じるといった問題がなく、視認性を向上させることができる。
【発明を実施するための最良の形態】
【００１８】
１．フラットディスプレイ用耐衝撃シート
本発明に係るプラズマディスプレイ用耐衝撃シートは、厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有することを特徴とする。
【００１９】
本発明のプラズマディスプレイ用耐衝撃シートは、耐衝撃層の厚み及び引っ張り弾性率、並びにクニック性向上層の厚み及びユニバーサル硬さを上記範囲とすることにより、耐衝撃シートに他の積層材を積層した光学フィルムをＰＤＰの前面に貼り合わせて用いる際に、前面から鋭利なもので突いたり、鋭利なものを押し付けたりしても耐衝撃層は大きな塑性変形を生じることなくＰＤＰの前面にかかる衝撃を吸収することができるため、耐衝撃層以外の他の積層材も塑性変化が生じず、視認性を向上させることができる。また、上記クニック性向上層のユニバーサル硬さと膜厚によれば、ラミネートロールに追随するので、ガラスに貼る際の先貼りの問題が起こらない。
【００２０】
以下、本発明のフラットディスプレイパネル用耐衝撃シートの層構成について説明する。
本発明のＰＤＰ用耐衝撃シートの基本的な層構成を図１に示す。該耐衝撃シート１は、耐衝撃層１０とクニック性向上層１１を積層した構成である（以下、このような層構成を有するものを、順に「耐衝撃層１０／クニック性向上層１１」と表す場合がある）。
【００２１】
＜耐衝撃層＞
耐衝撃層自体は、積層体であっても良いが、層の増加による厚膜化や製造工程の煩雑化が生じず、製造工程の簡略化及び低コスト化が図れる点から、積層体からなるよりも単層であることが好ましい。耐衝撃層の厚みは、衝撃吸収性の点から１００μｍ〜１０００μｍであるが、衝撃吸収性と厚膜化防止のバランスの点から、５００μｍ〜１０００μｍであることが更に好ましい。
【００２２】
また、引っ張り弾性率は、耐衝撃性を付与する点から、２５℃で１×１０４〜１×１０７Ｐａ・ｓであるが、２５℃で１×１０4〜１×１０6Ｐａ・ｓが衝撃吸収性の点から更に好ましく、５×１０4〜５×１０5Ｐａ・ｓであることが特に好ましい。
ここで引っ張り弾性率は、動的粘弾性測定の粘性項と弾性項の２乗平均値をいう。上記引っ張り弾性率の値は、動的粘弾性測定器（株式会社ユービーエム社製、Ｒｈｅｏｇｅｌ−Ｅ４０００）を用いて測定することができ、２５℃、チャック間距離２０ｍｍ、幅５ｍｍ、歪み１０μｍ、昇温速２℃／ｍｉｎ、周波数１０Ｈｚにおける値である。
【００２３】
また、耐衝撃層のガラス密着性は３〜２０Ｎ／２５ｍｍであることが好ましい。ここで上記ガラス密着性は、ＪＩＳ  Ｚ０２３７−２０００の試験に準拠して、ナトリウムソーダガラスに貼り合わせ、速度２００ｍｍ／ｍｉｎで、９０度で剥離させて測定することができる。ガラス密着性は３Ｎ／２５ｍｍ未満であると、フラットディスプレイの前面ガラスから剥がれたり、経時で気泡が生じたり、部分剥離が生じたりする恐れがある。また、ガラス密着性は２０Ｎ／２５ｍｍを超えると、例えば４２インチサイズのようなガラス面に貼り付け後に人が引っ張っても剥離が困難であるため、フラットディスプレイ用耐衝撃吸収材貼り付け後に耐衝撃吸収材を剥離してフラットディスプレイを再利用することが難しい。ガラス密着性は、更に好ましくは、３〜１５Ｎ／２５ｍｍ、より更に好ましくは、５〜１２Ｎ／２５ｍｍである。
【００２４】
このような耐衝撃層は、ＰＤＰの前面ガラスに直接貼り合わせることができ、衝撃があっても吸収して当該ガラスが割れることを防ぐ。また、貼り合わせ後に使用中の剥がれ、膨れ、ずれ落ち等が起き難い一方、貼り合わせた後に剥離が容易なため、剥離後のフラットディスプレイを再利用可能である。
【００２５】
耐衝撃層に用いられる材料としては、上記条件を満たす樹脂材料から適宜選択して用いて形成することができる。このような樹脂材料としては、ゴム系樹脂、シリコーン樹脂、ビニル系樹脂、ウレタン系樹脂、エポキシ系樹脂、ポリエステル系樹脂、アクリル系樹脂等が挙げられる。中でも、アクリル系樹脂又はシリコーン系樹脂、特にアクリル系樹脂を含んでなることが、耐熱性、耐湿熱性、耐光性などの耐久性や、透明性、低コスト性（汎用性が高い）の点、及び本発明を実現するにあたり生産性が高い点から好ましい。
アクリル系樹脂としては、例えば、ウレタン（メタ）アクリレート、エポキシ（メタ）アクリレート、ポリエステル（メタ）アクリレート、ポリエーテル（メタ）アクリレート等を用いることができる。また、粘着性を有するアクリル系樹脂（以下、アクリル系粘着剤という）は、粘着性を有するため、耐衝撃層にＰＤＰの前面に貼り合わせるための粘着層を設ける必要がない点から好ましい。
【００２６】
アクリル系粘着剤は、接着の主成分となるものであり、通常は、炭素原子数１〜１８程度のアルキル基を有する（メタ）アクリル酸アルキルエステルモノマーとカルボキシル基を有するモノマーとの共重合体であるのが一般的である。なお、本発明において（メタ）アクリル酸とは、アクリル酸及び／又はメタクリル酸をいう。
ここで使用される（メタ）アクリル酸アルキルエステルモノマーの例としては、（メタ）アクリル酸メチル、（メタ）アクリル酸エチル、（メタ）アクリル酸n-プロピル、（メタ）アクリル酸sec-プロピル、（メタ）アクリル酸n-ブチル、（メタ）アクリル酸sec-ブチル、（メタ）アクリル酸tert-ブチル、（メタ）アクリル酸イソアミル、（メタ）アクリル酸n-ヘキシル、（メタ）アクリル酸シクロヘキシル、（メタ）アクリル酸n-オクチル、（メタ）アクリル酸イソオクチル、（メタ）アクリル酸2-エチルヘキシル、（メタ）アクリル酸ウンデシル及び（メタ）アクリル酸ラウリル等を挙げることができる。中でも、（メタ）アクリル酸2-エチルヘキシル、（メタ）アクリル酸n-ブチル、（メタ）アクリル酸ラウリルが、透明性、低コスト性の点から好適に用いられる。上記（メタ）アクリル酸アルキルエステルは、通常はアクリル系粘着剤中に１５〜９９.５重量部の量で共重合されているが、本発明において用いられるアクリル系粘着剤においては、１５〜８０重量部の量で共重合されていることが更に好ましい。
【００２７】
また、アクリル系粘着剤を形成するカルボキシル基を有するモノマーとしては、（メタ）アクリル酸、イタコン酸、クロトン酸、マレイン酸、マレイン酸モノブチル及びβ-カルボキシエチルアクリレート等のカルボキシル基を含有するモノマーを挙げることができる。
さらに、上記のようなモノマーの他に、アルコキシアルキル鎖を有するモノマーを含有することが、耐湿熱性が高くなる点から好ましい。（メタ）アクリル酸アルコキシアルキルエステルの例としては、（メタ）アクリル酸2-メトキシエチル、(メタ)アクリル酸メトキシエチル、（メタ）アクリル酸2-メトキシプロピル、（メタ）アクリル酸3-メトキシプロピル、（メタ）アクリル酸2-メトキシブチル、（メタ）アクリル酸4-メトキシブチル、（メタ）アクリル酸2-エトキシエチル、（メタ）アクリル酸3-エトキシプロピル、（メタ）アクリル酸4-エトキシブチルなどを挙げることができる。
【００２８】
更に、本発明で用いられるアクリル系粘着剤には、上記の他に、アクリル系粘着剤の特性を損なわない範囲内で他の官能基を有するモノマーが共重合されていても良い。他の官能基を有するモノマーの例としては、（メタ）アクリル酸2-ヒドロキシエチル、（メタ）アクリル酸2-ヒドロキシプロピル及びアリルアルコール等の水酸基を含有するモノマー；（メタ）アクリルアミド、N-メチル（メタ）アクリルアミド及びN-エチル（メタ）アクリルアミド等のアミド基を含有するモノマー；N-メチロール（メタ）アクリルアミド及びジメチロール（メタ）アクリルアミド等のアミド基とメチロール基とを含有するモノマー；アミノメチル（メタ）アクリレート、ジメチルアミノエチル（メタ）アクリレート及びビニルピリジン等のアミノ基を含有するモノマーのような官能基を有するモノマー；アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレン及びメチルスチレンなどのビニル基含有芳香族化合物、酢酸ビニル、ハロゲン化ビニル化合物などを挙げることができる。 
【００２９】
さらに、本発明で用いられるアクリル系粘着剤には、上記のような他の官能基を有するモノマーの他に、他のエチレン性二重結合を有するモノマーを使用することができる。ここでエチレン性二重結合を有するモノマーの例としては、マレイン酸ジブチル、マレイン酸ジオクチル及びフマル酸ジブチル等のα,β-不飽和二塩基酸のジエステル；酢酸ビニル、プロピオン酸ビニル等のビニルエステル；ビニルエーテル；スチレン、α-メチルスチレン及びビニルトルエン等のビニル芳香族化合物；（メタ）アクリロニトリル等を挙げることができる。
【００３０】
また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレ-ト、トリメチロールプロパントリ（メタ）アクリレート、メチレンビス（メタ）アクリルアミド等を挙げることができる。
【００３１】
一方、シリコーン系粘着剤は、耐熱性が高いため耐熱性が必要な用途において特に好適に用いられる。また電気的特性、耐水性、耐湿性、および耐侯性が良い上に、低表面エネルギー、高表面エネルギーのいずれの被着体にもよく接着する。
シリコーン粘着剤の構成は、ゴム状シリコーンと樹脂状シリコーンとを基本としている。
一般にシリコーン系粘着剤の乾燥フィルムは粘着性を示すが、低い凝集性である。このため架橋が必要となり、このことによって適当な弾性が得られるように調整する。通常２５０℃の加熱、または過酸化ベンゾイルのような過酸化物を加えて１５０〜１７０℃で５〜１５分加熱する。
シリコーン系粘着剤の従来用いられている配合例を示すと、（ａ）メチルフェニルポリシロキサン樹脂、（ｂ）フェニルビニルシロキサン樹脂、（ｃ）ジメチルジフェニルシクロテトラシロキサン、および（ｄ）クロロプラチン酸が挙げられる。
【００３２】
本発明に係るフラットディスプレイ用耐衝撃層においては、耐衝撃性を向上させるために、上記樹脂の他に、架橋剤を添加して製造しても良い。架橋剤とは、光又は熱により架橋反応を起こすものであり、耐衝撃層においては、架橋反応後の反応生成物が含まれる。架橋剤としては、トリジイソシアネートなどのイソシアネートや、エポキシ硬化剤、多官能モノマー等（多官能とは２官能以上）等が挙げられる。中でも、アクリル系粘着剤に含まれるカルボキシル基と反応し得るようなトリレンジイソシアネートのような架橋剤を用いることが、耐衝撃性を高め、耐熱性、耐光性の点から好ましい。架橋剤を添加する場合には、フラットディスプレイ用耐衝撃層中に０．１〜３重量％添加することが好ましい。
【００３３】
また、本発明においてガラスに直接貼り付けされている面を当該耐衝撃層とする場合においては、分子量が１０００以下の成分が３重量％以下であることが、貼り合わせ後の剥離時に糊残りがない点、及び臭いの点から好ましい。更に、分子量が１０００以下の成分は、１重量％以下、好ましくは０．５重量％以下であることが、臭いの点から望ましい。
【００３４】
また、本発明の耐衝撃層においては、粘着付与剤（「タッキファイアー」とも言われる）が３重量％未満であることが好ましい。このような場合には、耐衝撃層を直接ＰＤＰ前面板に貼り合わせた際、後から剥離する時に糊残りがなくリワーク性に優れ、耐衝撃層に含まれる上記粘着性を有する樹脂との相溶性の点から透明性が悪化することもないからである。また、経時で界面に粘着付与剤が移動することによる、ずれや気泡や剥がれが起き難いからである。本発明の耐衝撃層においては、粘着付与剤は１重量％未満であることが更に好ましく、含まれないことがより更に好ましい。
【００３５】
本発明の耐衝撃層の製造方法は、所定の物性値が得られる限り特に限定されない。中でも、本発明の耐衝撃層を単層で比較的厚膜とする場合には、無溶剤で且つ少なくとも一種の光重合性モノマーと当該光重合性モノマーの重合体を含有する耐衝撃層形成用塗工液を塗布する塗布工程と、紫外線を照射する工程を有する製造方法が好ましい。また、紫外線を照射する工程としては１ｍＷ／ｃｍ２以上４０ｍＷ／ｃｍ2未満、好ましくは１〜２０ｍＷ／ｃｍ２、更に好ましくは１〜１０ｍＷ／ｃｍ２の照度で、２０〜１８０秒間、好ましくは６０〜１２０秒間紫外線を照射する弱照射工程と、４０ｍＷ／ｃｍ2以上、好ましくは４０〜１２００ｍＷ／ｃｍ２、更に好ましくは４００〜６００ｍＷ／ｃｍ２の照度で、０．１〜２０秒間、好ましくは０．１〜５秒間紫外線を照射する強照射工程とを有することが好ましい。単層で比較的厚い膜を製造する場合に、例えば溶剤を含有する塗工液を用いて製造すると、多量の溶剤を発生し、回収装置にコストがかかる上、乾燥に時間を要し、更に乾燥時に気泡が入りやすく、生産性が悪い。一方、このような製造方法においては無溶剤の塗工液を塗布して製造するため、上記問題は解決される。
【００３６】
また、耐衝撃層の製造方法が、弱照射工程と強照射工程の両方を有する場合には、残存モノマー量が低減されて、ガラス面に直接貼り付けた後に剥離しても糊残りがない耐衝撃吸収層を容易に製造することが可能である。
この製法において用いられる、溶剤を含まず、少なくとも一種の光重合性モノマーと当該光重合性モノマーの重合体とが含有されてなる塗工液は、少なくとも一種の光重合性モノマーに当該光重合性モノマーの重合体が溶解している、所謂シロップ型の塗工液や、光重合性オリゴマー及び／又はモノマーからなる塗工液が挙げられる。このようなシロップ型の塗工液としては、少なくともアルキル基を有する（メタ）アクリル酸アルキルエステルモノマーとカルボキシル基を有するモノマーとこれらの共重合体とが含有されてなるアクリル系のシロップ型塗工液であることが好ましい。アクリル系のシロップ型塗工液に用いられる、アルキル基を有する（メタ）アクリル酸アルキルエステルモノマーとカルボキシル基を有するモノマー、及び更に共重合可能なモノマーは、具体的には前述と同様のものを用いることができる。
【００３７】
また、本発明において用いられる塗工液において、少なくとも一種の光重合性モノマーと当該光重合性モノマーの重合体の総重量に対する、当該重合体の合計の含有量は、特に限定されるものではないが、通常、２０〜６０重量％程度、好ましくは４０〜５０重量％程度である。
このような塗工液は、例えば、少なくとも一種の光重合性モノマーに重合開始剤を投入して重合反応を進行させて、強制冷却を行って重合反応を途中で止めることにより得ることができる。
【００３８】
本工程における塗布方法は、塗工液を均一に塗布することができる方法であれば特に限定されるものではなく、バーコーティング、ブレードコーティング、スピンコーティング、ダイコーティング、スリットリバースコーティング、３本リバースコーティング、コンマコーティング、ロールコーティング、ディップコーティング等の方法を用いることができる。本発明においては、中でも、比較的厚い膜厚の塗工が容易な、ダイコーティング、スリットリバースコーティング、３本リバースコーティング、コンマコーティングを用いることが好ましい。
【００３９】
塗工液中に熱により架橋を行う架橋剤を含有している場合には、上記照射工程後に、更に用いられた架橋剤に合わせて適宜加熱工程を有することが好ましい。
本発明の耐衝撃層は、ディスプレイの表示面に貼り付けされることから透明性が高いことが好ましく、ヘーズが３以下であることが好ましい。ここでヘーズは、ＪＩＳ  Ｋ７１０５−１９８１に準拠した方法により測定された値を意味する。具体的には、１．２ｍｍ厚のガラス板に粘着樹脂層を貼り合せて、ガラス板と逆面にＰＥＴフィルム、例えば東洋紡製コスモシャインＡ−４１００の易接着面を粘着樹脂層と重なるように貼り合せて作製した試料を用いて、ヘーズ値を測定できる。
【００４０】
本発明耐衝撃層は、フラットディスプレイパネルに対する衝撃試験による破壊エネルギーが０．５Ｊ以上、好ましくは０．６Ｊ以上という耐衝撃性を有することが望ましい。ここで衝撃試験は、図７に示す衝撃試験装置を用いて行い、高さ９．６ｃｍから直径５０．８ｍｍの鋼球３５（重量５３４ｇ）（ＪＩＳ  Ｂ１５０１  玉軸受用鋼球に規定されたもの）を落下させたときの、破壊エネルギーを測定して行った。試験台３１としてＳＵＳ製土台３２と、厚さ１０ｍｍのガラス板３３を貼り合わせたものを用いた。該試験台３１上に、フラットディスプレイ用の前面ガラス板３４として旭硝子社製の高歪点ガラス板（ＰＤ−２００：商品名、厚み２．８ｍｍ）を載置した。なお、ＰＤ−２００は、プラズマディスプレイメーカー各社が共通に使用しているプラズマディスプレイ用の前面ガラス板３４である。試験台３１上に前面ガラス板３４を直接載置した理由は、プラズマディスプレイの筐体によるクッション性を排除するためである。
【００４１】
本発明の耐衝撃層においては、上記本発明の効果が損なわれない限り、更にｎ−ブチルアミンのような増感剤、光重合開始剤等を含んでいても良い。また、後述するような近赤外線吸収色素、及び／又は、ネオン光吸収色素等の色素を１種以上含有させて、近赤外線及び／又はネオン光吸収機能や色補正機能を兼ね備えたものとしても良い。
本発明の耐衝撃層は、フラットディスプレイに組み込まれて用いられるのに適しており組み込まれ方は特に限定されないが、中でも、フラットディスプレイパネルに直接貼付されて用いられる耐衝撃層に特に適している。
【００４２】
＜クニック性向上層＞
クニック性向上層は、単層で厚みが２００〜５００μｍ、ユニバーサル硬さ（ＨＵ）が７０〜１０００Ｎ／ｍｍ２の層であり、耐衝撃シートがフラットディスプレイ前面フィルタの一部の層として積層された状態において、耐衝撃層を除く他の積層材の塑性変形を防止する目的で設けられる。
【００４３】
ここでクニック性とは、耐衝撃層の変形に伴い耐衝撃層を除く積層材に生じた凹みが復元しない性質のことをいい、復元しない凹みが少ないほどクニック性が良好である。
光学フィルタ、又はフラットディスプレイの表示面のクニック性の評価は、例えば、鉛筆硬度試験（ＪＩＳ−Ｋ５４００（１９９０年版）、７５０ｇ荷重、２Ｈ）を行い、その後、ＰＤＰの表示面の状態を観察し、表面に蛍光灯を反射させた際、鉛筆の圧痕部を目視で観察し、蛍光灯の像の歪みが実用上問題となるか否か判断を行う方法がある。
【００４４】
また、表面粗さ計（例えば、東精エンジニアリング社製、商品名「ハンディサーフ  Ｅ−３５Ａ」）を用いて、凹みの深さを測定することで、クニック性の指標とすることもできる。光学フィルタ表面又はフラットディスプレイ表面の凹みが２μｍ未満の場合、上記鉛筆硬度試験において実用上問題となる歪みが生じずクニック性が良好であるとすることができる。
【００４５】
クニック性向上層の厚みは２００〜５００μｍであるが、中でも２００〜３００μｍが、クニック性を向上しながら軽量化や薄型化を図れる点から好ましい。また、ユニバーサル硬さ（ＨＵ）は７０〜１０００Ｎ／ｍｍ２であるが、中でも７０〜３００Ｎ／ｍｍ２が、樹脂成型のし易さの点から好ましい。当該厚み及びユニバーサル硬さが上記範囲未満の場合は、当該積層材に凹みが生じる（クニック性が悪くなる）恐れがある。
一方、当該厚みが上記範囲を超える場合はクニック性は防止できると考えられるが、耐衝撃シートの重量が重くなり、高コスト化を引き起こす恐れがあり、また、ＰＤＰの前面ガラスに貼る際に先貼りの問題が生じ気泡が混入しやすく、貼り合わせの作業性が悪くなる恐れがある。当該ユニバーサル硬さが上記範囲を超える場合も、同様に貼り合わせの作業性が悪くなる恐れがある。
【００４６】
また、ここでユニバーサル硬さ（ＨＵ）とは、微小硬度計を用いた材料評価方法であり、弾性、塑性変形の両要素を含む硬さを表す。微小硬度計を用いて、圧子に荷重をかけ、荷重下でのＰＤＰへの押し込み深さを直読し、ＨＵを求めることができる。例えば微小硬度計としてフィッシャーインスツルメンツ社製、商品名「ＦＩＳＣＨＥＲＳＣＯＰＥ  Ｈ１００ＶＳ−ＨＣＵ」、圧子としてビッカース圧子を使用した場合、以下の式からユニバーサル硬さ（ＨＵ）を求めることができる。
【００４７】
ＨＵ（Ｎ／ｍｍ２）＝Ｆ／Ａ（ｈ）＝Ｆ／（２６．４３×ｈ２）
（Ｆ：負荷した試験力（Ｎ）、Ａ（ｈ）：くぼみ表面積（ｍｍ２）、押し込み深さ：ｈ（ｍｍ））
【００４８】
クニック性向上層を有さず、耐衝撃層を有する従来のフラットディスプレイ用前面フィルタは、耐衝撃層によってフラットディスプレイの前面への衝撃を吸収する効果があるが、該耐衝撃層の変形が大きいため、それに伴い他の積層材が耐衝撃層の厚みの分変形し、生じた凹みが復元しないという問題があった。
しかし、本発明の耐衝撃シートを備えたフラットディスプレイ用光学フィルタは、クニック性向上層が耐衝撃層よりも前面（視聴者側）に配置されることにより、前面から鋭利なもので突いたり、鋭利なものを押し付けたりしても耐衝撃層は大きな変形を生じることなくフラットディスプレイの前面にかかる衝撃を吸収することができるため、耐衝撃層以外の他の積層材も塑性変化が生じない。
【００４９】
クニック性向上層に用いる材料としては、上記厚みで上記ユニバーサル硬さを実現できるものであれば特に限定されない。上記厚みで上記ユニバーサル硬さを実現できるものであれば特に限定されない。例えばポリエチレンテレフタレート、ポリエチレンナフタレート、ポリブチレンテレフタレート等のポリエステル樹脂、ジアセチルセルロース、トリアセチルセルロース、プロピオニルセルロース、ブチリルセルロース、ニトロセルロース等のセルロースエステル樹脂、ポリアミド樹脂、ポリカーボネート樹脂、ポリアリレート樹脂、ポリスチレン樹脂、エチレン−酢酸ビニル共重合体樹脂、ポリプロピレン、ポリメチルペンテン等のポリオレフィン樹脂、アクリル樹脂、ポリエーテルケトン樹脂、ポリウレタン樹脂、ポリエーテルイミド樹脂が挙げられ、中でも耐衝撃性に優れたアクリル樹脂、ポリエステル樹脂およびポリカーボネート樹脂が好ましい。特にアクリル樹脂は透明性が高く、且つユニバーサル硬さや鉛筆硬度が高く、安価で、耐熱性が高い点から好ましい。
【００５０】
上記アクリル樹脂としては、例えば、三菱レイヨン株式会社製アクリプレン等、株式会社カネカ製サンデュレン等を好適に用いることができる。
【００５１】
更に、クニック性向上層は、近赤外線吸収化合物を含有させて近赤外線吸収層と兼ねても良く、同様に、ネオン光吸収化合物を含有させてネオン光吸収層、紫外線吸収色素を含有させて紫外線吸収層、色調調整色素を含有させて色調調整層等と兼ねても良い。
【００５２】
本発明のフラットディスプレイ用耐衝撃シートの形態は、図１に示す基本構成に限定されるものではなく、例えば、必要であれば更に透明基材を有していてもよく、例えば、透明基材／クニック性向上層／耐衝撃層、クニック性向上層／透明基材／耐衝撃層の層構成としてもよい。また、耐衝撃層とクニック性向上層を貼り合わせるための粘着剤層を有していてもよく、同様に、耐衝撃層とＰＤＰの前面とを貼り合わせる為の粘着剤層、クニック性向上層と種々の光学的機能を備える層とを貼り合わせる為の粘着剤層を有していてもよい。更に、流通時には表面を保護するため、耐衝撃層側及び／又はクニック性向上層側にシリコーン樹脂又はフッ素系樹脂が塗布されたＰＥＴ等の離型フィルムを備えていても良い。
【００５３】
２．プラズマディスプレイ用光学フィルタ
本発明に係るプラズマディスプレイ用光学フィルタは、プラズマディスプレイパネルの表示面に直接貼付されるための光学フィルタであって、厚みが１００〜１０００μｍで、引っ張り弾性率が２５℃で１×１０４〜１×１０７Ｐａの耐衝撃層、及び単層で厚みが２００〜５００μｍで、ユニバーサル硬さ（ＨＵ）が７０〜１０００Ｎ／ｍｍ２であるクニック性向上層を有することを特徴とする。
【００５４】
このような光学フィルタは、耐衝撃層の厚み及び引っ張り弾性率、並びにクニック性向上層の厚み及びユニバーサル硬さを上記範囲とし、クニック性向上層が耐衝撃層よりも視聴者側に来るようにＰＤＰの前面に設置することにより、当該光学フィルムをＰＤＰの前面に貼り合わせて用いる際に、前面から鋭利なもので突いたり、鋭利なものを押し付けたりしても耐衝撃層は大きな変形を生じることなくＰＤＰの前面にかかる衝撃を吸収することができるため、耐衝撃層以外の他の積層材に塑性変形による歪みが生じず、視認性を向上させることができる。また、上記クニック性向上層のユニバーサル硬さと膜厚によれば、ラミネートロールに追随するので、ガラスに貼る際の先貼りの問題が起こらない。
【００５５】
本発明に係る光学フィルタは、光学フィルタをＰＤＰの前面に貼り合わせた時に、クニック性向上層が耐衝撃層よりも前面（視聴者側）になるように設置すれば、これらの層と光学フィルタの積層体との位置は特に限定されない。中でも本発明に係る光学フィルタは、前記耐衝撃層のガラス密着性が３〜２０Ｎ／２５ｍｍである場合には、当該耐衝撃層を最表面に有し、光学フィルタの直接貼付される面を構成する層とすることが好ましい。この場合には、表示面に対して、使用上問題がない接着性を有しながら、剥離が容易なため、剥離後のプラズマディスプレイパネルを再利用可能である。
【００５６】
本発明に係る光学フィルタは、前記耐衝撃層及びクニック性向上層の他に、種々の機能を有する層を他の積層体として1層以上積層して構成することができる。これらの機能を有する層としては、例えば、反射防止層、プラズマディスプレイ装置から発生する静電気及び／又は電磁波ノイズをシールドする電磁波遮蔽層、近赤外線吸収化合物を含む樹脂層からなる近赤外線吸収層、ネオン光吸収化合物を含む樹脂層からなるネオン光吸収層、色調補正層、粘着剤層等が挙げられる。これらの層の機能は１層に複合されていても良く、例えばネオン吸収機能と色調補正機能を兼ね備えた色素含有粘着剤層、ネオン吸収機能と色調補正機能を兼ね備えた近赤外線吸収層、近赤外線吸収機能及び／又は紫外線遮蔽機能を有する反射防止層、近赤外線吸収機能を有する電磁波遮蔽層など、２つ以上の機能を兼ね備えた層が積層されていても良い。また、これらの層の間には、上記層形成に必要な透明基材を有していてもよい。前述のように上記耐衝撃層よりもクニック性向上層が視聴者側となるように設置すれば、通常反射防止層は視聴者側の最表面側に設置するものの、各層及び透明基材は任意の順序とすることができる。なおここで基材とは、機能フィルタを形成するために概ね支持体としてのみ機能する材をいう。
【００５７】
図２は本発明の実施態様１の光学フィルタをプラズマディスプレイパネルの前面に貼付した場合の積層構造の一例を示す図である。本実施態様は、前記本発明に係る耐衝撃シート１を含むものであり、耐衝撃層１０はクニック性向上層１１に積層されている。電磁波遮蔽層１２は、粘着剤層１６を介してクニック性向上層１１に積層されている。近赤外線吸収層１３は、粘着剤層１６を介して電磁波遮蔽層１２に積層されている。反射防止層１５は、ネオン吸収機能と色調補正機能を兼ね備えた色素含有粘着剤層１４を介して近赤外線吸収層１３に積層されている。ここで、電磁波遮蔽層１２とクニック性向上層１１との間に介在する粘着剤層１６は、電磁波遮蔽層１２のメッシュ構造の凹凸内部にも充填され、電磁波遮蔽層１２上の平坦化に寄与している。該電磁波遮蔽層１２における金属メッシュ表面の黒化処理により形成された皮膜（黒のベタ塗りにて示す）は、反射防止層側（視聴者側）に設けられている。これらの各層からなる積層体は、実施態様１の光学フィルタ１７を構成している。（以下、以上のような層構成を有するものを、順に、「耐衝撃層１０／クニック性向上層１１／粘着剤層１６／電磁波遮蔽層１２（黒化処理が反射防止層１５側）／粘着剤層１６／近赤外線吸収層１３／色素含有粘着剤層１４／反射防止層１５」と表す場合がある。）該光学フィルタ１７は、さらにプラズマディスプレイパネル本体２０の表面（前面ガラス１９）に前記本発明に係る耐衝撃吸収材からなる耐衝撃層１０により直接貼り付けされて接合されている。
【００５８】
上記クニック性向上層１１は、光学フィルタをＰＤＰの前面に貼り合わせた時に、耐衝撃層よりも前面（視聴者側）に存在していればその位置は問わないので、例えば以下のように、図２における色素含有粘着剤層１４と反射防止層１５の間にクニック性向上層１１を設けても良い。
実施態様２：耐衝撃層１０／電磁波遮蔽層１２（黒化処理が反射防止層１５側）／粘着剤層１６／近赤外線吸収層１３／色素含有粘着剤層１４／クニック性向上層１１／粘着剤層１６／反射防止層１５
実施態様３：耐衝撃層１０／電磁波遮蔽層１２（黒化処理が反射防止層１５側）／粘着剤層１６／クニック性向上層１１／近赤外線吸収層１３／色素含有粘着剤層１４／反射防止層１５
【００５９】
本発明の光学フィルタは、ＰＤＰの前面に対し直接貼付される面を構成する層が前記耐衝撃層であることが好ましいが、耐衝撃層が粘着性を有しない場合には、以下のように耐衝撃層の表面に粘着剤層を設けることもできる。
実施態様４：粘着剤層１６／耐衝撃層１０／粘着剤層１６／クニック性向上層１１／粘着剤層１６／電磁波遮蔽層１２（黒化処理が反射防止層１５側）／近赤外線吸収層１３／色素含有粘着剤層１４／反射防止層１５
【００６０】
また、例えば図２における色素含有粘着剤層１４は、いずれの粘着剤層１６の位置と入れ替わっても良く、以下のような態様であっても良い。
実施態様５：耐衝撃層１０／クニック性向上層１１／粘着剤層１６／電磁波遮蔽層１２（黒化処理が反射防止層１５側）／色素含有粘着剤層１４／近赤外線吸収層１３／粘着剤層１６／反射防止層１５
実施態様６：耐衝撃層１０／クニック性向上層１１／色素含有粘着剤層１４／電磁波遮蔽層１２（黒化処理が反射防止層１５側）／粘着剤層１６／近赤外線吸収層１３／粘着剤層１６／反射防止層１５
【００６１】
図３は本発明の実施態様７の光学フィルタをプラズマディスプレイパネルの前面に貼付した場合の積層構造の一例を示す図である。図３の光学フィルタは、図２の光学フィルタにおける電磁波遮蔽層１２における金属メッシュ表面の黒化処理が、反射防止層１５側ではなく耐衝撃層１０側であり、且つ、電磁波遮蔽層１２の金属メッシュ構造の凹凸内部にも充填される粘着剤層１６は、電磁波遮蔽層１２と近赤外線吸収層１３との間に介在する粘着剤層１６であることが異なるだけであり、その他は図２と同じ層構成である。
上記実施態様２〜６についても、電磁波遮蔽層１２における金属メッシュ表面の黒化処理が、反射防止層１５側ではなく耐衝撃層１０側であり、且つ、電磁波遮蔽層１２の金属メッシュ構造の凹凸内部にも充填される粘着剤層１６は、電磁波遮蔽層１２と近赤外線吸収層１３との間に介在する粘着剤層１６であることが異なるだけのような実施態様であっても良い。
【００６２】
更に、本発明に係る光学フィルタは、前記耐衝撃層と、前記クニック性向上層が含有されていれば良く、前記本発明に係る耐衝撃吸収材からなる耐衝撃層１０は、光学フィルタの直接貼付される面を構成する層でなく、光学フィルタの内部に積層されているような態様であっても良い。
【００６３】
図４は本発明の実施態様８の光学フィルタ１７をプラズマディスプレイパネル１０の前面ガラス１９に貼付した場合の積層構造の一例を示す図である。図４の実施態様８の光学フィルタ１７は、色素含有粘着剤層１４／電磁波遮蔽層１２／平坦化層１６’／耐衝撃層１０／クニック性向上層１１／近赤外線吸収層１３／粘着剤層１６／反射防止層１５が順に積層された構成をとっている。ここで電磁波遮蔽層１２と耐衝撃層１０との間に介在する平坦化層１６’は、電磁波遮蔽層１２のメッシュ構造の凹凸内部に充填され、電磁波遮蔽層１２上の平坦化に寄与する層であり、上記のように粘着剤層１６であっても良いし、粘着性がない熱可塑性樹脂や放射線（紫外線を含む）硬化型樹脂をメッシュ構造の凹凸内部に充填して粘着性を有しない層であっても良い。前記本発明の耐衝撃層１０は、上記のように密着性を有するため、粘着性を有しない平坦化層１６’と耐衝撃層１０の間には必ずしも粘着剤層１６を介してなくてもよい。必要に応じて、上記実施態様８において、平坦化層１６’と耐衝撃層１０の間に粘着剤層１６を介する態様であっても良い。実施態様８における色素含有粘着剤層１４は、図４における粘着剤層１６の位置と入れ替わっても良い。
【００６４】
なお、上記各態様において、色調調整色素、及び／又は、ネオン光吸収色素等の色素は、色素含有粘着剤層１４中に含有させているが、光学フィルタを構成するいかなる層にも含有させることが可能である。例えば、色調調整色素及びネオン光吸収色素を上記近赤外線吸収層１３に含有させ、ネオン吸収機能と色調補正機能を兼ね備えた色素含有近赤外線吸収層１３としても良い。例えば、以下の実施態様が挙げられる。
実施態様９：耐衝撃層１０／クニック性向上層１１／粘着剤層１６／電磁波遮蔽層１２／粘着剤層１６／色素含有近赤外線吸収層１３／粘着剤層１６／反射防止層１５
実施態様１０：粘着剤層１６／電磁波遮蔽層１２／平坦化層１６’／耐衝撃層１０／クニック性向上層１１／色素含有近赤外線吸収層１３／粘着剤層１６／反射防止層１５
また、以上の実施態様８〜１０において、電磁波遮蔽層１２における黒化処理層は、反射防止層１５側であっても、色素含有粘着剤層１４又は粘着剤層１６側（プラズマディスプレイパネル前面側）であって良い。
【００６５】
尚、上記実施態様において、各層の間には上記層形成に必要な透明基材を適宜有していてもよい（図２、図３において、図示せず）。透明基材は、クニック性向上層の存在により増加した光学フィルタの厚みを減少させることができる点から、透明基材の厚みの合計をできるだけ小さくすることが好ましい。例えば、図５のように、耐衝撃層１０／粘着剤層１６／クニック性向上層１１／近赤外線吸収色素含有粘着剤層７／電磁波遮蔽層１２／透明基材２／反射防止層１５のような層構成は、一つの透明基材の両面に多様な積層材を積層することで、透明基材の使用数を減らし、透明基材の厚みの合計を減少させることができるため好ましい。
【００６６】
本発明に係る光学フィルタは、透明基材の厚みの合計が５０〜１８８μｍであることが、好ましい。透明基材の厚みの合計が上記範囲のとき、クニック性向上層の分の層厚みの増分を抑えることができ、従来と同様の光学フィルタの厚みでありながらクニック性を向上でき且つコストも低減できる。すなわち本発明のプラズマディスプレイ用光学フィルタにおける他の積層材についての透明基材の厚みの合計はなるべく減らすことが好ましく、複数の積層材において基材を兼用し、透明基材の合計使用数を１〜２枚とすることが好ましい。
上記本発明のＰＤＰ用耐衝撃シート及びＰＤＰ用光学フィルタの層構成は、上記形態に限定されるものではない。上記形態は例示であり、本発明の特許請求の範囲に記載された技術的思想と実質的に同一な構成を有し、同様な作用効果を奏するものは、いかなるものであっても本発明の技術的範囲に包含される。
【００６７】
以下、本発明の光学フィルタをプラズマディスプレイパネルに適用する場合の光学フィルタの層構成に用いられる各層を例示して説明する。
＜耐衝撃層＞
本発明の光学フィルタにおける耐衝撃層は、上記本発明に係る耐衝撃シートに含まれる耐衝撃層と同様であるため、ここでの説明を省略する。上記本発明に係る耐衝撃層には、上述のように、近赤外吸収色素、色調調整色素、及び／又は、ネオン光吸収色素等の色素、紫外線吸収剤等を含有していても良い。
【００６８】
＜クニック性向上層＞
本発明の光学フィルタにおけるクニック性向上層は、上記耐衝撃シートに含まれるクニック性向上層と同様であるため、ここでの説明を省略する。
【００６９】
＜近赤外線吸収層＞
近赤外線吸収層は、基本的には、透明バインダ樹脂中に、近赤外線を吸収する近赤外線吸収色素を有するものである。
近赤外線吸収色素としては、光学フィルタが代表的な用途であるプラズマディスプレイパネルの前面に適用される場合、光学フィルタはキセノンガス放電を利用して発光する際に生じる近赤外線領域、即ち、８００ｎｍ〜１１００ｎｍの波長域を吸収するもの、該帯域の近赤外線の透過率が２０％以下、更に１５％以下であることが好ましい。同時に近赤外線吸収層は、可視光領域、即ち、３８０ｎｍ〜７８０ｎｍの波長域で、十分な光線透過率を有することが望ましい。
【００７０】
近赤外線吸収色素としては、具体的には、ポリメチン系化合物、シアニン系化合物、フタロシアニン系化合物、ナフタロシアニン系化合物、ナフトキノン系化合物、アントラキノン系化合物、ジチオール系化合物、イモニウム系化合物、ジイモニウム系化合物、アミニウム系化合物、ピリリウム系化合物、セリリウム系化合物、スクワリリウム系化合物、銅錯体類、ニッケル錯体類、ジチオール系金属錯体類の有機系近赤外線吸収色素、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等の無機系近赤外線吸収色素、を１種、又は２種以上を併用することができる。
【００７１】
種類や添加量は、近赤外線吸収色素の吸収波長や吸収係数や、色調及びディスプレイ用前面板に要求される透過率などによって適宜選択すればよい。例えば、近赤外線吸収剤の添加量は、層中に０．１〜１５重量％程度添加し、それらの近赤外線吸収剤を紫外線から保護するために、層中にベンゾフェノン系、ベンゾトリアゾール系などの紫外線吸収剤を含ませてもよく、紫外線吸収剤の添加量は、層中に０．１〜１０重量％程度である。
【００７２】
上記透明バインダ樹脂としては熱可塑性樹脂が好ましく、さらに好ましくは、極性の高い官能基を持たない合成樹脂や、また極性の高い官能基を持っている官能基数の少ない合成樹脂である。好ましい熱可塑性樹脂としては、アクリル系樹脂、アクリロニトリル系樹脂、ウレタン系樹脂、又はポリエステル樹脂である。該熱可塑性樹脂は色素の溶解性や安定維持性、及び着色剤の機能耐久性の点で良好である。さらに樹脂の水酸基価、及び／又は、酸価が各々１０以下でなければならない。これにより、上記樹脂に含まれる水酸基及び酸基により近赤外線吸収色素等が反応すること等を防ぐことができ、安定に近赤外線吸収機能等を発揮することが可能なものとすることができる。また、後述する色調調整層、ネオン光吸収層で用いられる粘着剤をバインダー樹脂として用いてもよい。
【００７３】
近赤外線吸収層の製造方法は、ＰＥＴフィルム等の離型フィルム上に近赤外線吸収色素含有インクをグラビアリバース法等により塗工（例えば１０ｇ／ｍ2）することにより、離型フィルム／近赤外線吸収色素／離型フィルムからなる積層シートを得る。
【００７４】
＜色調調整層、ネオン光吸収層＞
本発明の光学フィルタに用いられる色調調整層及びネオン光吸収層は、粘着剤層中にネオン光吸収色素、及び／又は、色調調整色素の１種以上を含有させたものが使用される。また、前記のような近赤外線吸収色素が含有されていても良い。色調調整層及びネオン光吸収層はそれぞれ独立した別の層でも、同一の層でも良い。
ここで、色調調整色素とは、パネルからの発光の色純度や色再現範囲、電源ＯＦＦ時のディスプレイ色などの改善の為にディスプレイ用フィルタの色を調整するために含有するものである。
【００７５】
ネオン光吸収色素を含有する場合、５６０〜６３０ｎｍの波長域における光線透過率が３０％以下、中でも２５％以下、であることが好ましい。
ネオン光吸収色素としては、少なくとも５７０〜６１０ｎｍの波長領域内に光線透過率の吸収極大を有する色素として従来から利用されてきた色素、例えば、シアニン系、オキソノール系、メチン系、サブフタロシアニン系若しくはポルフィリン系等を挙げることができる。
【００７６】
また、色調調整色素として用いることのできる公知の色素としては、特開２０００−２７５４３２号公報、特開２００１−１８８１２１号公報、特開２００１−３５００１３号公報、特開２００２−１３１５３０号公報等に記載の色素が好適に使用できる。更にこのほかにも、黄色光、赤色光、青色光等の可視光を吸収するアントラキノン系、ナフタレン系、アゾ系、フタロシアニン系、ピロメテン系、テトラアザポルフィリン系、スクアリリウム系、シアニン系等の色素を使用することができる。
【００７７】
本発明では色素含有粘着剤層に用いる樹脂のガラス転移点温度（Ｔｇ）が３０℃〜１５０℃の範囲内、中でも４０℃〜１２０℃の範囲内であることが好ましい。これにより、樹脂を溶剤等に溶解させて、塗布後、溶剤を揮発させて乾燥する際に、表面の凹凸を、透明基材のＴｇ以上の温度で、例えば、ミラーロール等を用いて圧力をかけることにより、透明性の高い平坦な高品質な光学フィルタとすることができるからである。この色素含有粘着剤層を平坦化する工程における温度及び圧力は、その透明樹脂の種類により適宜選択されるものであるが、通常５０℃〜１７０℃の範囲内であり、また圧力は線圧０．１ｋｇ／ｃｍ2〜１０ｋｇ／ｃｍ2の範囲内であることが好ましい。
【００７８】
上述したような性質を有する樹脂としては、具体的には、アクリル系樹脂、エステル系樹脂、ポリカーボネート系樹脂、ウレタン系樹脂、環状ポリオレフィン系樹脂、ポリスチレン系樹脂、ポリイミド系樹脂、又はポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンコポリマー（ＦＥＰ）、テトラフルオロエチレンとペルフルオロアルキルビニルエーテルとヘキサフルオロプロピレンコポリマー（ＥＰＥ）、テトラフルオロエチレンとエチレン又はプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等のフッ素系樹脂を挙げることができ、中でも透明性の観点からアクリル系樹脂、エステル系樹脂、ポリカーボネート系樹脂であることが好ましい。また、上記樹脂の平均分子量は、５００〜６００，０００の範囲内、中でも１万〜４０万であることが好ましい。これにより、上記のような性質を有する透明樹脂とすることができるからである。さらに樹脂の水酸基価、及び／又は、酸価が各々１０以下であることが好ましい。これにより、上記樹脂に含まれる水酸基及び酸基によりネオン光吸収色素等が反応すること等を防ぐことができ、安定にネオン光吸収機能等を発揮することが可能なものとすることができる。
【００７９】
本発明において、このような色素含有粘着剤層の膜厚は、１０μｍ〜５０μｍの範囲内であることが好ましい。この範囲にすることにより、特に、金属メッシュ層の凹凸に色素含有粘着剤層が形成される場合には、金属メッシュ層を平坦化することが可能となるからである。
【００８０】
＜紫外線吸収層＞
本発明の光学フィルタは、紫外線吸収層を有してもよい。紫外線吸収層を設ける場合は、例えば、上述した近赤外線吸収層に含ませることができる紫外線吸収剤やバインダ樹脂を用いることができる。
【００８１】
＜電磁波遮蔽層＞
電磁波遮蔽層は、プラズマディスプレイ等から発生した電磁波を遮蔽する機能を有するものであり、透明基材、接着剤層又は粘着剤層（図示していない）、金属メッシュ層がこの順に積層された積層構造を有するものである。
【００８２】
（金属メッシュ層）
金属メッシュ層は、積層構造の電磁波遮蔽層を構成する一部の層である。電磁波遮蔽層を構成する各層のうち、金属メッシュ層は、特に、プラズマディスプレイ等から発生した電磁波を遮蔽する機能を有する。このような金属メッシュ層は、後述する透明基材上に、接着剤層（又は粘着剤層）により金属箔が貼り合わせられ、その金属箔がメッシュ状にエッチングされることにより形成される。本発明においては、この金属メッシュ層は、電磁波遮蔽性を有するものであれば、その金属の種類等は特に限定されるものではなく、例えば銅、鉄、ニッケル、クロム、アルミニウム、金、銀、ステンレス、タングステン、チタン等を用いることができる。本発明においては、上記の中でも銅が、電磁波のシールド性、エッチング処理適性や取扱い性の面から好ましい。また用いられる銅箔の種類としては、圧延銅箔、電解銅箔等が挙げられるが、特に、電解銅箔であることが好ましい。これにより、厚さが１０μｍ以下の均一性のよい金属メッシュ層とすることができ、また、金属メッシュ層の表面に黒化処理が施された際に、酸化クロム等との密着性を良好なものとすることができるからである。
【００８３】
ここで、本発明においては、上記金属箔の一方の面又は両面に黒化処理されていることが好ましい。黒化処理とは、酸化クロム等により金属メッシュ層の表面を黒化する処理であり、光学フィルタにおいて、この酸化処理面は、観察者側の面、或いは観察者側とは反対の面となるように配置される。図２〜図５の電磁波遮蔽層１２において、黒ベタに塗り潰されている箇所は黒化処理により形成された皮膜を示している。この黒化処理により金属メッシュ層表面に形成された酸化クロム等により、光学フィルタ表面の外光が吸収されることから、光学フィルタ表面で光が散乱することを防止することができ、良好な透過性を得ることが可能な光学フィルタとすることができるのである。光の散乱を防止する観点からは、酸化処理面は、観察者側の面にある方が好ましい。このような黒化処理は、上記金属箔に黒化処理液を塗布することにより行なうことができる。
【００８４】
黒化処理の方法としては、ＣｒＯ2水溶液や、無水クロム酸水溶液に酒石酸、マロン酸、クエン酸、乳酸等の異なるオキシカルボン酸化合物を添加して、６価クロムの一部を３価クロムに還元した溶液等を、ロールコート法、エアーカーテン法、静電霧化法、スクイズロールコート法、浸漬法等により塗布し、乾燥させることにより行なうことができる。なお、この黒化処理は、透明基材上に、接着剤層（又は粘着剤層）により金属箔が貼り合わせられ、メッシュ状にエッチングされた後に行なわれるものであってもよい。
【００８５】
この黒化処理された金属箔の表面の黒濃度が０．６以上であることが好ましい。これにより、より非視認性を良好なものとすることができるからである。ここで、黒濃度は、ＣＯＬＯＲ  ＣＯＮＴＲＯＬ  ＳＹＳＴＥＭのＧＲＥＴＡＧ  ＳＰＭ１００−１１（（株）ＫＩＭＯＴＯ製）を用いて、観測視野角１０°、観測光源Ｄ５０、照明タイプとして濃度標準ＡＮＳＩ  Ｔに設定し、白色キャリブレイション後に測定した値である。
【００８６】
また、上記金属箔の膜厚は、１μｍ〜１００μｍの範囲内、中でも５μｍ〜２０μｍの範囲内であることが好ましい。上記範囲より膜厚が厚いと、エッチングによりパターン線幅を細かく高精細化することが困難となり、また上記範囲より膜厚が薄い場合には、十分な電磁波シールド性が得られないからである。
【００８７】
さらに、上記金属箔は、ＪＩＳ  Ｂ０６０１に準拠する十点平均粗さが０．５μｍ〜１０μｍの範囲内であることが好ましい。上記範囲より小さい場合には、上記黒化処理をした場合であっても、光学フィルタ表面の外光が鏡面反射することから、視認性が劣化し、また上記範囲より大きい場合には、接着剤やレジスト等を塗布することが困難となるからである。
ここで、金属箔のエッチングは、後述する透明基材上に、接着剤層（又は粘着剤層）を介して金属箔が貼り合わせられた後に行なわれるものである。このエッチングは、通常のフォトリソグラフィー法により行なうことができ、例えば金属箔の表面にレジストを塗布し、乾燥した後、レジストをパターン版で密着露光し、現像処理を行なうことにより得ることができる。
【００８８】
本発明に用いられる上述したような金属メッシュ層は、表面抵抗が１０-6Ω／□〜５Ω／□の範囲内、中でも１０-4Ω／□〜３Ω／□の範囲内であることが好ましい。一般的に、電磁波遮蔽性は、表面抵抗により測定することができ、この表面抵抗が低いほど、電磁波遮蔽性が良好なものということができる。ここで、上記表面抵抗の値は、表面抵抗測定装置ロレスターＧＰ、（株）ダイヤインスツルメンツ製にてＪＩＳ  Ｋ７１９４「導電性プラスチックの４探針法による抵抗率試験法」に記載される方法にて測定された値である。
【００８９】
このエッチング処理された後の金属メッシュ層は、５０μｍ〜５００μｍの範囲内、中でも１００μｍ〜４００μｍの範囲内、特に２００μｍ〜３００μｍの範囲内であることが好ましく、またメッシュ線幅が５μｍ〜２０μｍの範囲内であることが好ましい。メッシュ線幅が上記範囲より細かい場合には、断線が起こる場合があり、電磁波遮蔽性の面から好ましくなく、またメッシュ線幅が上記範囲より太い場合には、可視光の透過率が低く、例えばプラズマディスプレイの輝度が低くなる等という面から好ましくないからである。
接着剤層（又は粘着剤層）は図２〜図５の電磁波遮蔽層において図示していないが、透明基材と金属メッシュ層とを接着するのに用いられる層である。接着剤層（又は粘着剤層）は、金属メッシュ層及び透明基材とを接着することが可能な層であれば、その種類等は特に限定されるものではないが、本発明においては、上記金属メッシュ層を構成する金属箔及び透明基材を接着剤層（又は粘着剤層）を介して貼り合わせた後、金属箔をエッチングによりメッシュ状とすることから、接着剤層（又は粘着剤層）も耐エッチング性を有することが好ましい。具体的には、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等が挙げられる。また、本発明に用いられる接着剤層（又は粘着剤層）は、紫外線硬化型であってもよく、また熱硬化型であってもよい。特に、透明基材との密着性や、近赤外線吸収色素、及び／又は、ネオン光吸収色素との相溶性、分散性などの観点からアクリル樹脂もしくはポリエステル樹脂が好ましい。
【００９０】
また、接着剤層（又は粘着剤層）中に、近赤外線吸収色素、及び／又は、ネオン光吸収色素を１種以上含有させてもよい。その場合、８００ｎｍ〜１１００ｎｍの波長域における光線透過率が２０％以下、中でも１５％以下、５６０〜６３０ｎｍの波長域における光線透過率が３０％以下、中でも２５％以下、であることが好ましい。さらに樹脂の水酸基価及び酸価が各々１０以下でなければならない。これにより、上記樹脂に含まれる水酸基及び酸により近赤外線吸収色素、及び／又は、ネオン光吸収色素が樹脂中の反応基と反応すること等を防ぐことができ、安定に近赤外線吸収、及び／又は、ネオン光吸収機能を発揮することが可能なものとすることができる。
【００９１】
接着剤層（又は粘着剤層）を介してドライラミネーション法等により透明基材及び金属メッシュ層を形成するための金属箔とを接着することができる。また、この接着剤層（又は粘着剤層）の膜厚が０．５μｍ〜５０μｍの範囲内、中でも１μｍ〜２０μｍであることが好ましい。これにより、透明基材及び金属メッシュ層とを強固に接着することができ、また、金属メッシュ層を形成するエッチングの際に透明基材が酸化鉄等のエッチング液の影響を受けること等を防ぐことができるからである。
透明基材は電磁波遮蔽層を構成する一部の層であり、接着剤層（又は粘着剤層）を介して金属メッシュ層を積層するための基材となる層である。本発明に用いられる透明基材は透明性を有し、かつ接着剤層（又は粘着剤層）が形成可能であれば、その種類等は特に限定されるものではなく、例えばポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、ポリエーテルケトンからなるフィルムで可視領域の光線透過率が８０％以上のフィルムが挙げられる。
【００９２】
これらのフィルムは本発明の目的を妨げない程度であれば着色していてもよく、さらに単層で使うこともできるが、２層以上組み合わせた多層フィルムとして使ってもよい。中でも透明性、耐熱性、コストや取扱い性の面等から、ＰＥＴが最も好ましい。可視領域の光線透過率はできる限り高いことが望ましいが、これは最終製品としては５０％以上の光線透過率が必要なことから最低２枚を積層する場合でも透明基材としては８０％を有すれば目的に適うからである。透過率が高ければ高いほど透明基材を複数枚積層できるため、光線透過率は好ましくは８５％以上、最も好ましくは９０％以上であり、このために厚さを薄化するのも有効な手段である。この透明基材の厚さは、透明性さえ満足すれば特に制限されるものではないが、加工性上からは１２μｍ〜３００μｍの範囲内であることが好ましい。厚さ１２μｍ未満の場合はフィルムが柔軟過ぎ、導電層である金属メッシュ層の成膜や加工する際の張力により伸張やシワが発生しやすく、そのため金属メッシュ層の亀裂や剥離が生じやすく適さない。３００μｍを超えるとフィルムの可撓性が減少し、各工程での連続巻き取りが困難で適さない。さらに複数枚を積層する際は加工性が大幅に劣るといった問題もある。
【００９３】
＜反射防止層（ＡＲ層）＞
反射防止層は、本発明の光学フィルタの最上層に配置され、磨りガラスのように、光を散乱もしくは拡散させて像をボカス手法、及び／又は、屈折率の高い層と低い層を組み合わせてなる表面の光の反射を防止する手法により形成された層である。ここで高（低）屈折率層とは、該層と隣接する層（例えば、基材シート、或いは低（高）屈折率層）と比較して該層の屈折率が相対的に高（低）いという意味である。
【００９４】
すなわち、前者の手法において光を散乱もしくは拡散させるためには、光の入射面を粗面化することが基本であり、この粗面化処理には、サンドブラスト法やエンボス法等により基体表面を直接粗面化する方法、基体表面に放射線、熱の何れかもしくは組み合わせにより硬化する樹脂中にシリカなどの無機フィラーや、樹脂粒子などの有機フィラーを含有させた粗面化層を設ける方法、及び基体表面に海島構造による多孔質膜を形成する方法を挙げることができる。
【００９５】
また、後者の表面の光の反射を防止する方法としては、屈折率の高い材料と低い材料を交互に積層し、多層化（マルチコート）することで、表面の反射が抑えられ、良好な反射防止効果を得ることができる。通常、この反射防止層は、ＳｉＯ2に代表される低屈折率材料と、ＴｉＯ2、ＺｒＯ2等の高屈折率材料とを交互に蒸着等により成膜する気相法等によって形成される。
【００９６】
反射防止効果を向上させるためには、低屈折率層の屈折率は、１．４５以下であることが好ましい。これらの特徴を有する材料としては、例えばＬｉＦ（屈折率ｎ＝１．４）、ＭｇＦ2（屈折率ｎ＝１．４）、３ＮａＦ・ＡｌＦ3 （屈折率ｎ＝１．４）、ＡｌＦ3（屈折率ｎ＝１．４）、Ｎａ3ＡｌＦ6（屈折率ｎ＝１．３３）、ＳｉＯ2（屈折率ｎ＝１．４５）等の無機材料を微粒子化し、アクリル系樹脂やエポキシ系樹脂等に含有させた無機系低反射材料、フッ素系・シリコーン系の有機化合物、熱可塑性樹脂、熱硬化型樹脂、放射線硬化型樹脂等の有機低反射材料を挙げることができる。
【００９７】
さらに、５〜３０ｎｍのシリカ超微粒子を水もしくは有機溶剤に分散したゾルとフッ素系の皮膜形成剤を混合した材料を使用することもできる。該５〜３０ｎｍのシリカ超微粒子を水もしくは有機溶剤に分散したゾルは、ケイ酸アルカリ塩中のアルカリ金属イオンをイオン交換等で脱アルカリする方法や、ケイ酸アルカリ塩を鉱酸で中和する方法等で知られた活性ケイ酸を縮合して得られる公知のシリカゾル、アルコキシシランを有機溶媒中で塩基性触媒の存在下に加水分解と縮合することにより得られる公知のシリカゾル、さらには上記の水性シリカゾル中の水を蒸留法等により有機溶剤に置換することにより得られる有機溶剤系のシリカゾル（オルガノシリカゾル）が用いられる。これらのシリカゾルは水系及び有機溶剤系のどちらでも使用することができる。有機溶剤系シリカゾルの製造に際し、完全に水を有機溶剤に置換する必要はない。前記シリカゾルはＳｉＯ2として０．５〜５０重量％濃度の固形分を含有する。シリカゾル中のシリカ超微粒子の構造は球状、針状、板状等様々なものが使用可能である。また、皮膜形成剤としては、アルコキシシラン、金属アルコキシドや金属塩の加水分解物や、ポリシロキサンをフッ素変性したものなどを用いることができる。
【００９８】
低屈折率層は、上記で述べた材料を例えば溶剤に希釈し、スピンコーティング、ロールコーティングや印刷等によるウェットコーティング法や、真空蒸着、スパッタリング、プラズマＣＶＤ、イオンプレーティング等による気相法で、高屈折率層上に設けて乾燥後、熱や放射線（紫外線の場合は上述の光重合開始剤を使用する）等により硬化させることによって得ることができる。
【００９９】
高屈折率層の形成は、屈折率を高くするために高屈折率のバインダ樹脂を使用するか、高い屈折率を有する超微粒子をバインダ樹脂に添加することによって行なうか、あるいはこれらを併用することによって行なう。高屈折率層の屈折率は１．５５〜２．７０の範囲にあることが好ましい。
【０１００】
高屈折率層に用いる樹脂については、透明なものであれば任意の樹脂が使用可能であり、熱硬化型樹脂、熱可塑性樹脂、放射線（紫外線を含む）硬化型樹脂などを用いることができる。熱硬化型樹脂としては、フェノール樹脂、メラミン樹脂、ポリウレタン樹脂、尿素樹脂、ジアリルフタレート樹脂、グアナミン樹脂、不飽和ポリエステル樹脂、アミノアルキッド樹脂、メラミン−尿素共縮合樹脂、珪素樹脂、ポリシロキサン樹脂等を用いることができ、これらの樹脂に、必要に応じて架橋剤、重合開始剤等の硬化剤、重合促進剤、溶剤、粘度調整剤等を加えることができる。
【０１０１】
高い屈折率を有する超微粒子としては、例えば、紫外線遮蔽の効果をも得ることができる、ＺｎＯ（屈折率ｎ＝１．９）、ＴｉＯ2（屈折率ｎ＝２．３〜２．７）、ＣｅＯ2（屈折率ｎ＝１．９５）の微粒子、また、帯電防止効果が付与されて埃の付着を防止することもできる、アンチモンがドープされたＳｎＯ2 （屈折率ｎ＝１．９５）又はＩＴＯ（屈折率ｎ＝１．９５）の微粒子が挙げられる。その他の微粒子としては、Ａｌ2Ｏ3（屈折率ｎ＝１．６３）、Ｌａ2Ｏ3（屈折率ｎ＝１．９５）、ＺｒＯ2（屈折率ｎ＝２．０５）、Ｙ2Ｏ3（屈折率ｎ＝１．８７）等を挙げることができる。これらの微粒子は単独又は混合して使用され、有機溶剤又は水に分散したコロイド状になったものが分散性の点において良好であり、その粒径としては、１〜１００ｎｍ、塗膜の透明性から好ましくは、５〜２０ｎｍであることが望ましい。
【０１０２】
高屈折率層を設けるには、上記で述べた材料を例えば溶剤に希釈し、スピンコーティング、ロールコーティング、印刷等の方法で基体上に設けて乾燥後、熱や放射線（紫外線の場合は上述の光重合開始剤を使用する）等により硬化させればよい。
また反射防止層中に、近赤外線吸収色素、及び／又は、ネオン光吸収色素を１種以上含有させてもよい。その場合、８００ｎｍ〜１１００ｎｍの波長域における光線透過率が２０％以下、中でも１５％以下、５６０〜６３０ｎｍの波長域における光線透過率が３０％以下、中でも２５％以下であることが好ましい。さらに樹脂が水酸基価及び酸価が所定の値以下でなければならない。これにより、上記樹脂に含まれる水酸基及び酸価により近赤外線吸収色素、及び／又は、ネオン光吸収色素が反応すること等を防ぐことができ、安定に近赤外線吸収能、及び／又は、ネオン光吸収機能を発揮することが可能なものとなる。また、反射防止層に紫外線遮蔽機能をもたらす点から、反射防止層中に紫外線吸収剤を含有させることが好ましい。
【０１０３】
＜透明基材＞
光学フィルタの透明基材として、上記電磁波遮蔽層で用いられる透明基材を適宜選択して用いることができる。
【０１０４】
＜粘着剤層＞
光学フィルタの粘着剤層は、光学フィルタにおける各層を接着するための層であり、例えば、市販のアクリル系粘着剤２５μｍ（日東電工ＣＳ−９８２１）等が使用できる。
【０１０５】
以上、各層を例示して説明したが、本発明に係るプラズマディスプレイ用光学フィルタにおいては、近赤外線吸収化合物を含む樹脂層を有し、８００〜１１００ｎｍの波長範囲の透過率が２０％以下、更に１５％以下であることが、ディスプレイ内部から放出され、他の機器に誤動作を与え得る近赤外線を遮断する点から好ましい。
【０１０６】
また、本発明に係るプラズマディスプレイ用光学フィルタにおいては、ネオン光５６０〜６３０ｎｍの波長範囲に最大吸収波長を持つネオン光吸収化合物を含む樹脂層を有し、該波長範囲における最大吸収波長の透過率が３０％以下、更に２５％以下であることが、ディスプレイ内部から放出され、色調に影響を与えるネオン光を遮断する点から好ましい。
【０１０７】
本発明に係るプラズマディスプレイ用光学フィルタにおいては、プラズマディスプレイ装置から発生する静電気及び／又は電磁波ノイズをシールドする電磁波遮蔽層を有することが、電磁波の放出の強さを規格内に低減化する点から好ましい。
また、本発明に係るプラズマディスプレイ用光学フィルタにおいては、可視光３８０〜７８０ｎｍの波長範囲の透過率が３０％以上、更に３５％以上であることが、透明性の高い光学フィルタを得る点から好ましい。
【０１０８】
また、本発明に係るプラズマディスプレイ用光学フィルタは、上述のようなプラズマディスプレイパネルに対する衝撃試験による破壊エネルギーが０．５Ｊ以上、好ましくは０．６Ｊ以上という耐衝撃性を有することが好ましい。
【０１０９】
＜光学フィルタの製造方法＞
本発明に係る光学フィルタは、例えば、各層を構成するシートを貼り合わせて製造することができる。貼り合わせは、例えば図６に示すようなラミネート機を用いて行なうことができる。図２に示す層構成の光学フィルタの製造例を以下に説明する。
i)反射防止層１５／色素含有粘着剤層１４／離型フィルムからなる積層シートの製造
図６のラミネート機の第１給紙部２１に反射防止層１５を巻き取ったもの配置し、且つ第２給紙部２２に離型フィルム／色素含有粘着剤層１４／離型フィルムからなる積層シートを巻き取ったものを配置する。次いで、第１給紙部２１から、反射防止層１５を繰り出しながら、一方、第２給紙部２２から離型フィルム／色素含有粘着剤層１４／離型フィルムからなる積層シートを繰り出すと同時に一側の第２離型フィルム巻取りロール２４に巻取り、反射防止層１５と、色素含有粘着剤層１４／離型フィルムからなるシートを第１ラミネートユニット２５で約３ｋｇｆ／ｍのラミネート圧でラミネートし、次いで、第２ラミネートユニット２６で約５ｋｇｈ／ｍのラミネート圧でラミネートして、巻取りロール２７に巻き取って、反射防止層１５／色素含有粘着剤層１４／離型フィルムからなる積層シートを得る。このとき、第１離型フィルム巻取りロール２３は、巻き取る離型フィルムが存在しないので使用しない。
【０１１０】
ii)反射防止層１５／色素含有粘着剤層１４／近赤外線吸収層１３／離型フィルムからなる積層シートの製造
前記i）工程で得られた反射防止層１５／色素含有粘着剤層１４／離型フィルムからなる積層シートを第１給紙部２１に配置する。一方、第２給紙部２２に離型フィルム／近赤外線吸収層１３／離型フィルムからなる積層シートを巻き取ったものを配置する。前記i）工程と同様にしてラミネートを行い、巻取りロール２７に巻き取って、反射防止層１５／色素含有粘着剤層１４／近赤外線吸収層１３／離型フィルムからなる積層シートを得る。
以後同様にして、前工程で得られた積層シートを第１給紙部２１に、一方、新たに積層するシートを第２給紙部２２に配置し、順次、
【０１１１】
iii)反射防止層１５／色素含有粘着剤層１４／近赤外線吸収層１３／粘着剤層１６／離型フィルムからなる積層シート、
iv)反射防止層１５／色素含有粘着剤層１４／近赤外線吸収層１３／粘着剤層１６／電磁波遮蔽層１２／離型フィルムからなる積層シート、
v)反射防止層１５／色素含有粘着剤層１４／近赤外線吸収層１３／粘着剤層１６／電磁波遮蔽層１２／粘着剤層１６／離型フィルムからなる積層シート、
vi)反射防止層１５／色素含有粘着剤層１４／近赤外線吸収層１３／粘着剤層１６／電磁波遮蔽層１２／粘着剤層１６／クニック性向上層１１／離型フィルムからなる積層シート
vii)反射防止層１５／色素含有粘着剤層１４／近赤外線吸収層１３／粘着剤層１６／電磁波遮蔽層１２／粘着剤層１６／クニック性向上層１１／耐衝撃層１０／離型フィルムからなる積層シート
を得ることにより、本発明に係る光学フィルタを得ることができる。
【０１１２】
３．プラズマディスプレイパネル
本発明に係るプラズマディスプレイパネルは、前記本発明に係る光学フィルタが表示面に直接貼付されてなるプラズマディスプレイパネルである。
本発明に係るプラズマディスプレイパネルは、前記本発明に係る光学フィルタが表示面に直接貼付されてなるため、パネルの前面ガラスと保護板との間に空間がなく、また、前面から鋭利なもので突いたり、鋭利なものを押し付けたりしても耐衝撃層は大きな塑性変形を生じることなくＰＤＰの前面にかかる衝撃を吸収することができるため、耐衝撃層以外の他の積層材に塑性変形による歪みが生じず、視認性を向上させることができ、且つ、パネルの軽量化及び薄型化を実現可能である。
【０１１３】
本発明のプラズマディスプレイパネルとは、ガラス基板、ガス、電極、電極リード材料、厚膜印刷材料、蛍光体等の一般的なプラズマディスプレイパネルの構成要素に本発明に係る光学フィルタを含んだものである。さらに筐体を組み合わせることで、プラズマディスプレイ表示装置となる。ガラス基板は、前面ガラス基板と背面ガラス基板の二枚が用いられ、二枚のガラス基板には、電極と誘電体層が形成され、さらに背面ガラス基板には蛍光体層が形成される。二枚のガラス基板の間にはヘリウム、ネオン、キセノンなどからなるガスが封入されている。本発明に係るプラズマディスプレイパネル１８は、例えば図２に示されるように、プラズマディスプレイパネル本体２０の前面ガラス１９に、上述した本発明に係る耐衝撃吸収材からなる耐衝撃層１０を介して光学フィルタ１７を接合して構成されている。
【０１１４】
本発明に係るプラズマディスプレイパネルは、例えば、前記vii)工程で得られた反射防止層１５／色素含有粘着剤層１４／近赤外線吸収層１３／粘着剤層１６／電磁波遮蔽層１２／粘着剤層１６／クニック性向上層１１／耐衝撃層１０／離型フィルムからなる積層シートの離型フィルムを剥がし、露出した耐衝撃層１０を、プラズマディスプレイパネル本体２０の前面ガラス１９に接合して製造することができる。
【実施例】
【０１１５】
後述する実施例において行った評価方法は以下のとおりである。
（１）目視観察によるクニック性評価
得られたＰＤＰの表示面で、鉛筆硬度試験（ＪＩＳ−Ｋ５４００（１９９０年版）、７５０ｇ荷重、２Ｈ）を行う。鉛筆硬度試験の後、ＰＤＰの表示面の状態を観察し、表面に蛍光灯を反射させた際、鉛筆の圧痕部で蛍光灯の像の歪みが大きく実用上問題がある場合×とし、歪みが軽微であり実用上問題ない場合○とした。
（２）凹み深さ測定によるクニック性評価
表面粗さ計（東精エンジニアリング社製、商品名「ハンディサーフ  Ｅ−３５Ａ」）を用いて、鉛筆硬度試験を行った箇所の凹みの深さを測定した。
【０１１６】
以下、実施例を挙げて、本発明を更に具体的に説明する。これらの記載により本発明を制限するものではない。尚、実施例中、部は特に特定しない限り重量部を表す。
（実施例１）
次の層構成を有するＰＤＰを作製し、評価を行った。
反射防止層／ＰＥＴ／電磁波遮蔽層／近赤外線吸収色素含有粘着剤層／クニック性向上層／粘着剤層／耐衝撃層／粘着剤層／ＰＤＰ本体
反射防止層／ＰＥＴ／電磁波遮蔽層／近赤外線吸収色素含有粘着剤層は、市販の積層体を用いた（住友大阪セメント製、商品名「クリアラスＦ−Ｆｉｌｔｅｒ（Ｈｙｂｒｉｄ４）」（基材ＰＥＴ１００μｍ）、ユニバーサル硬さ（ＨＵ）が１０６Ｎ／ｍｍ２）。クニック性向上層として、厚みが２００μｍ、ユニバーサル硬さ（ＨＵ）が８１Ｎ／ｍｍ２のメチルメタクリレート板（ＭＭＡ）（三菱レイヨン社製、商品名「アクリプレン」）を用いた。粘着剤層として、厚み２５μｍのアクリル系粘着剤（日東電工社製、商品名「ＣＳ−９８２１」）を用いた。耐衝撃層の材料として、ウレタンアクリレート（新中村化学社製、商品名「ＵＭＥ−１０５」）を用いた。このＵＭＥ−１０５に光開始剤としてイルガキュア１８４を２ｗｔ％添加したものを基材（ＰＥＴ（１００ｕｍ）東洋紡製、商品名「Ｅ−７００２」）に塗工し、更にもう一枚の同じＰＥＴ基材（Ｅ−７００２）をカバーとして被せＵＶ照射を実施し、照射後２枚の基材を剥がして耐衝撃層を得た。ＵＶ照射はフュージョンのＤバルブで、照射強度は５００ｍＪ／ｃｍ２とした。硬化後の膜厚は９００μｍとした。耐衝撃層の引っ張り弾性率は８×１０6Ｐａ、ユニバーサル硬さ（ＨＵ）が１Ｎ／ｍｍ２だった。光学フィルタに用いられた透明基材の厚みの合計はクリアラスＦ−Ｆｉｌｔｅｒ（Ｈｙｂｒｉｄ４）の基材ＰＥＴのみの１００μｍであった。ＰＤＰ本体として、パイオニア株式会社製、商品名「ＰＤＰ−４３５ＨＤＬ」）を用いた。
【０１１７】
（実施例２）
クニック性向上層として、厚み２００μｍ、ユニバーサル硬さ（ＨＵ）が１２９Ｎ／ｍｍ２のポリカーボネート（ＰＣ）（三菱エンジニアリングプラスチックス製、商品名「ユーピロン」）を用いたこと以外は、実施例１と同様の層構成を有するＰＤＰを作製し、評価を行った。
【０１１８】
（実施例３）
次の層構成を有するＰＤＰを作製し、評価を行った。
反射防止層／ＰＥＴ／電磁波遮蔽層／近赤外線吸収色素含有粘着剤層／クニック性向上層／耐衝撃層兼粘着剤層／ＰＤＰ本体
実施例１における／粘着剤層／耐衝撃層／粘着剤層の代わりに、粘着剤層（厚み２５μｍのアクリル系粘着剤（日東電工社製、商品名「ＣＳ−９８２１」））を１０層重ねて、耐衝撃層兼粘着剤層としたこと以外は、実施例１と同様の層構成を有するＰＤＰを作製し、評価を行った。
粘着剤層（日東電工社製、商品名「ＣＳ−９８２１」）は、両面セパレータのうち1枚ずつを剥がし、気泡が入らないようにハードラミネート用のロールで貼り合わせ、1層ずつ順に１０層重ねた。当該耐衝撃層兼粘着剤層の引っ張り弾性率は５×１０6Ｐａであった。
【０１１９】
（比較例１）
クニック性向上層を有しない以外は、実施例１と同様に、次の層構成を有するＰＤＰを作製し、評価を行った。
反射防止層／ＰＥＴ／電磁波遮蔽層／近赤外線吸収色素含有粘着剤層／耐衝撃層／粘着剤層／ＰＤＰ本体
（比較例２）
次の層構成を有するＰＤＰを作製し、評価を行った。
反射防止層／ＰＥＴ（１００μｍ）／近赤外線吸収（色素含有粘着剤）層／ＰＥＴ（１００μｍ）／粘着剤層／電磁波遮蔽層／接着剤層／ＰＥＴ（１００μｍ）／粘着剤層／耐衝撃層／粘着剤層／ＰＤＰ本体
反射防止層／ＰＥＴ（１００μｍ）として、市販の積層体（住友大阪セメント製、商品名「クリアラスＡＲＦ−３００」、ユニバーサル硬さ（ＨＵ）が１１８Ｎ／ｍｍ２）を用いた。近赤外線吸収層／ＰＥＴ（１００μｍ）として、市販の積層体（住友大阪セメント製、商品名「クリアラスＮＩＲ−ＳＡ」、ユニバーサル硬さ（ＨＵ）が１２５Ｎ／ｍｍ２）を用いた。粘着剤層として、厚み２５μｍのアクリル系粘着剤（日東電工社製、商品名「ＣＳ−９８２１」）を用いた。電磁波遮蔽層／接着剤層／ＰＥＴ（１００μｍ）としては、電磁波遮蔽層（厚み１０μｍのメッシュ状電解銅箔、メッシュの形状は開口部が正方形でライン部のライン幅２５μｍ、ラインピッチ１５０μｍ）／接着剤層（２液硬化型ウレタン樹脂系接着剤）／ＰＥＴ（厚み１００μｍ、東洋紡製、商品名Ａ−４３００、ユニバーサル硬さ（ＨＵ）が１１２Ｎ／ｍｍ２）からなる電磁波遮蔽シートを用いた。耐衝撃層としては、実施例１と同じ耐衝撃層を用いた。光学フィルタに用いられた透明基材の厚みの合計は３００μｍであった。ＰＤＰ本体として、パイオニア株式会社製、商品名「ＰＤＰ−４３５ＨＤＬ」）を用いた。
（比較例３）
従来技術（特許文献２の実施例１）に相当する耐衝撃層の構成を有するＰＤＰを作製し、評価を行った。
反射防止層／ＰＥＴ（１００μｍ）／近赤外線吸収（色素含有粘着剤）層／ＰＥＴ（１００μｍ）／粘着剤層／電磁波遮蔽層／接着剤層／ＰＥＴ（１００μｍ）／粘着剤層／ＰＥＴ（１７５μｍ）／耐衝撃層／粘着剤層／ＰＤＰ本体
比較例２における耐衝撃層の代わりに、下記に示すＰＥＴ（１７５μｍ）／耐衝撃層を用いた以外は、比較例２と同様にしてＰＤＰを作製した。
ＰＥＴ（三菱化学製ＯＸ６９Ｋ、厚み１７５μｍ、ユニバーサル硬さ（ＨＵ）が１１５Ｎ／ｍｍ２）に、耐衝撃層としてＰＰ／ＥＶＡ／ＰＰ（アキレス製ＰＯＶＩＣ−Ｔ、厚み８００μｍ）を熱ラミネートさせ、粘着剤層としては比較例２と同様に厚み２５μｍのアクリル系粘着剤（日東電工社製、商品名「ＣＳ−９８２１」）を用いて、ＰＤＰ本体に貼り付けた。
【０１２０】
＜結果のまとめ＞
実施例及び比較例の評価結果を表１に示す。
【０１２１】
【表１】
2007272151.tif 000003
【０１２２】
実施例１〜３で得られた本発明に係るＰＤＰは、鉛筆硬度試験後の凹みが各々１．４μｍ、１．１μｍ、０．８μｍと軽微であり、蛍光灯の像の歪みが実質的になく、実用上問題なかった。特に実施例１ではクニック性向上層としてユニバーサル硬さが比較例の透明基材のＰＥＴよりも低いＭＭＡを用いたが、厚みが適切であったため凹みが軽微であった。一方、クニック性向上層を有しない比較例１のＰＤＰは、鉛筆硬度試験後の凹みが顕著であった。また、クニック性向上層を有しない比較例２のＰＤＰは光学フィルタの総厚みは実施例１とほぼ同様でかつユニバーサル硬さが実施例１のクニック性向上層よりも高いＰＥＴ基材を３枚も有しながら、鉛筆硬度試験後の凹みが顕著であった。更に、従来技術に相当する、クニック性向上層を有しない比較例３のＰＤＰは、鉛筆硬度試験後の凹みの部分での蛍光灯の像の歪みが実用上問題があるものであった。
【図面の簡単な説明】
【０１２３】
【図１】本発明の耐衝撃シートの基本的な積層構造を示す図である。
【図２】本発明の実施態様１の光学フィルタをプラズマディスプレイパネルの前面に直接貼付した場合の積層構造の一例を示す図である。
【図３】本発明の実施態様７の光学フィルタをプラズマディスプレイパネルの前面に直接貼付した場合の積層構造の一例を示す図である。
【図４】本発明の実施態様８の光学フィルタをプラズマディスプレイパネルの前面に直接貼付した場合の積層構造の一例を示す図である。
【図５】本発明の光学フィルタをプラズマディスプレイパネルの前面に直接貼付した場合の積層構造の好ましい一例を示す図である。
【図６】本発明の光学フィルタを構成する各層をラミネートするためのラミネート機の１例を示す図である。
【図７】衝撃試験装置を示す図である。
【符号の説明】
【０１２４】
１    耐衝撃シート
２    透明基材
７    近赤外線吸収色素含有粘着剤層
１０  耐衝撃層
１１  クニック性向上層
１２  電磁波遮蔽層
１３  近赤外線吸収層
１４  色素含有粘着剤層
１５  反射防止層
１６  粘着剤層
１７  光学フィルタ
１８  プラズマディスプレイパネル
１９  前面ガラス
２０  プラズマディスプレイパネル本体
２１  第１給紙部
２２  第２給紙部
２３  第１離型フィルム巻取りロール
２４  第２離型フィルム巻取りロール
２５  第１ラミネートユニット
２６  第２ラミネートユニット
２７  巻取りロール
３１  試験台
３２  土台
３３  ガラス板
３４  前面ガラス板
３５  鋼球
【図１】
2007272151.tif 000004
【図２】
2007272151.tif 000005
【図３】
2007272151.tif 000006
【図４】
2007272151.tif 000007
【図５】
2007272151.tif 000008
【図６】
2007272151.tif 000009
【図７】
2007272151.tif 000010